FR 2750980 A1 19980116 FR 9608739 A 19960712 L'invention conceme un procédé de fabrication de fond de filière, ainsi que le fond de filière ainsi obtenu et la filière elle-même. L'invention couvre aussi des pâtes de brasure en tant que produits nouveaux. Plus particulièrement, I'invention concerne un procédé de fabrication de fond de filière destiné au fibrage du verre, les fonds de filière ainsi obtenus, ainsi que les pâtes de brasure en tant que produits nouveaux. Description de l'art antérieur Dans la fabrication de fibre de vene utilisée notamment pour le renforcement des matériaux plastiques, la filière est l'outil le plus délicat de la chaîne de production, car elle conditionne la qualité du produit fabriqué. La filière est constituée généralement d'un alliage de platine et de rhodium et se présente sous la fournie d'une boîte dans laquelle on introduit le verre fondu et qui comporte un fond perforé de nombreux troux. Chacun de ces trous est constitué d'une busette percée appelée "téton" par lequel le velTe s'écoule et génère en sortie la fibre après solidification. Dans la technologie de filière dite "à fusion directe", le velTe est introduit à l'état fondu mais pour maintenir l'équilibre thermique on doit chauffer le corps de la filière par effet Joule. La plaque constituant le fond compote plusieurs centaines voire milliers de tétons et dans les filièrcs actuelles ou en cours de développement leur nombre peut atteindre 4000, ou meme 6000. Généralement, et pour éviter une défonnation du fond, on sait répartir sur sa longueur et entre les postes des tétons des renforts mécaniques autorisant une meilleure rigidité en cours d'utilisation. Les technologies actuelles de fabrication des filières et en particulier celles des fonds doivent tenir compte de contraintes d'ordre économique liées à la production de fibres ou à la tirée de la filière, et techniques liées à la géométrie et au nombre de tétons par unité de surface du fond pcnnettant d'assurer le fibrage. On a déjà proposé une méthode de fabrication de fond de filière basée sur une déformation de l'ensemble d'une plaque destinée à constituer le fond de la filière par emboutissage. Cependant, une méthode par emboutissage est très difficile pour l'obtention d'une bonne régularité d'épaisseur du fond de filière. Or, dans le cadre d'un procédé par emboutissage, il est nécessaire de laisser un volume de métal suffisant entre les deux trous voisins sous peine de voir le métal tirer à cet endroit au cours de l'emboutissage et provoquer ainsi une faiblesse dans l'épaisseur du fond, ce qui est très difficile à obtenir compte tenu du faible entraxe. Cette technologie ne permet également pas évidemment d'utiliser des matériaux différents pour la plaque et le téton. Cette technologie d'emboutissage est également coûteuse car elle nécessite un outillage d'emboutissage d'un coût élevé, même en travaillant plage par plage. Encore, cette méthode manque de flexibilité car pour passer d'un modèle à l'autre, il convient de refaire un outil. De ce fait, la technologie a évolué vcrs la mise en oeuvre d'un procédé de fabrication dit associatif et beaucoup plus flexible, car il consiste à solidariser des tétons sur une plaque dc fond sur laquelle on a réalisé un certain nombre de trous correspondants. Par exemple, la demande JP-A-6-218448, publiée le 9 août 1994, divulgue une méthode selon laquelle on perfore un certain nombre de trous dans une plaque de fond de filière dans laquelle on introduit des cylindres pleins formant tétons qui sont écrasés ou mattés puis perforés. De même, le document JP-A-7-819()8, publié le 28 mars 1995, décrit l'introduction d'éléments tubulaires creux dans les trous d'une plaque de fond de filière qui sont assemblés par ajustage serré à jeu négatif avant de réaliser un traitement de diffusion thermique. De même, le document JP-A-7-1877()9, publié le 27 juillet 1995, décrit un procédé similaire au document dernièrement cité avec l'emploi d'éléments tubulaires creux à diamètre extérieur supérieur au diamètre intérieur des trous de la plaque de fond. Il est également proposé par le document JP-A-6)-171971, publié le 21 juin 1994, un procédé de fabrication d'une plaque de four-filicre dans laquelle après avoir introduit des buses de filage dans des trous d'une plaque, on interpose un élément intercalaire entre chaque orifice et chaque buse que l'on soumet ensuite à un traitement de soudage par diffusion. Les méthodes de cette deuxième catégorie sont dites "techniques de tétons rapportés". Invention entre dans cette catégorie dc technique. Dans cette technique de tétons rapportés de l'art antérieur, la méthode de liaison la plus utilisée est la méthode de soudage par traitement thermique de diffusion. Un exemple d'un tel traitement thermique par diffusion est le document US-A4461191. Le document précédent JP-A-6-171971, publié le 21 juin 1994, réalise également un soudage par diffusion. Dans le cadre des méthodes de soudage par diffusion, l'objectif est d'établir dans un premier temps, dans le trou, un contact intime entre le téton et la plaque puis de faire diffuser les matériaux les uns dans les autres au cours d'un traitement therrnique à haute température, le temps et la température de ce traitement thermique étant réglés en fonction des matériaux assemblés ainsi que des états de surface. Le problème majeur de la technique de tétons rapportés est d'obtenir une étanchéité parfaite entre le téton et la plaque. La présente invention a donc pour but de rcsoudre le problème technique consistant en la foulzziture d'une solution dans le cadre des techniques de tétons rapportés qui permette d'obtenir une étanchéité parfaite entre le téton et la plaque en limitant, voire diminuant le nombre d'étapes nécessaires, tout en permettant une réalisation d'un procédé essentiellement entièrement automatisé. L'invention doit également pennettre dc résoudre ce problème à un faible coût, par une méthode sûre et fiable qui soit utilisablc à l'échelle industrielle. L'invention permet pour la première fois de résoudre cc nouveau problème technique. Ainsi, selon un premier aspect, la présente invention fournit un procédé de fabrication d'un fond de filière comprenant la ralisation d'une pluralité de trous dans une plaque destinée à constituer le fond de filière, l'introduction d'au moins un téton, constitué par un élément tubulaire creux définissant un conduit traversant à l'intérieur de chaque trou de ladite plaque, et le soudage des tétons à ladite plaque par traitement thermique, caractérisé cn ce que le téton a un diamètre extérieur légèrement inférieur au diamètre intérieur du trou, de manière à présenter un léger jeu et après introduction du téton dans le trou pour un positionnement adéquat, on réalise une expansion mécanique du téton, par exemple en introduisant un poinçon dans le conduit de l'élément tubulaire, assurant une solidarisation mécanique par contact intime des parois téton/plaque devant être liées à l'intérieur du trou. Selon une variante de réalisation, le soudage des tétons avec la plaque comprend un traitement thermique par diffusion dans l'état solide. Selon une autre variante de réalisation, avant de procéder au soudage, on positionne entre les rangées de tétons, de préférence du côté extérieur du fond de filière, des traits continus d'une pâte de brasure de composition adaptée pour être liquide à la température du traitement thermique de soudage, pour que cette pâte de brasure une fois liquéfiée vienne remplir les espaces qui peuvent demeurer entre les parois des tétons et les trous de la plaque, de manière à assurer une étanchéité parfaite. Selon une variante de réalisation, la plaque précitée est une plaque de platine ou d'un alliage de platine. Selon un autre mode de réalisation, les tétons sont réalisés cn le même métal ou alliage que la plaque. Les tétons pourront aussi être réalisés en un métal ou alliage différent de celui de la plaque. Selon une autre variante de réalisation, l'expansion mécanique précitée consiste en une expansion radialement à l'axe du trou dc la plaque, ledit axe coïncidant également essentiellement avec l'axe du téton en forme d'élément tubulaire creux. Selon un mode de réalisation particulièrement avantageux de l'invention, la pâte de brasure comprend un métal ou un alliage qui présente un point de fusion inférieur au métal ou à l'alliage constituant la plaque et/ou Ic téton. Selon un mode de réalisation particulièrement préféré, la pâte de brasure est une pâte à base de palladium ou à base de platine éventuellement combiné à au moins un métal abaissant le point de fusion, sous forme de poudre dispersée dans un liant polymère et éventuellement un diluant pour constituer ladite pâte. Selon une variante de réalisation avantageuse, la pâte dc brasure est constituée d'une poudre de palladium combinée à un liant polymère et à température de décomposition supérieure à 200 C, encore mieux supérieure à 300* C, et de préférence au moins égale à 400* C. Ce liant polymère peut être de préférence un liant polymère coulable, présentant une viscosité adaptée pour constituer ladite pâte de brasure. Ce liant polymère peut être par exeemple un polybutène de poids moléculaire adapté. Selon un mode de réalisation particulier, la pâte de brasure comprend de 80 à 90 % en poids de poudre de palladium et de 10 à 20 % en poids de liant polymère. Selon un autre mode de réalisation particulier, la pâte de brasure comprend un alliage de platine et de cuivre sous forme de poudre dispersée dans un liant polymère ayant une température de décomposition supérieure à 200* C, encore mieux supérieure à 300 C, et de préférence au moins égale à 400 C. Ce liant polymère sera de préférence tel que défini ci-dessus. Selon une variante de réalisation avantageuse, la pâte de brasure comprend un alliage de platine et de cuivre, dont la proportion de cuivre constitue de 20 à 40 % en poids de l'alliage, de préférence d'environ 35 % en poids. En outre, l'alliage platine-cuivre peut être dispersé à raison de 95 à 80 % en poids dans un liant polymère constituant de 5 à 20 % en poids qui peut être de préférence tel que défini ci-dessus. Selon un autre mode de réalisation du procédé selon I'invention, après avoir déposé un trait continu de pâte dc brasure le long dc chaque ligne de tétons, on effectue un traitement de cuisson à basse température, supérieure à la température de décomposition du liant, afin d'éliminer les matières volatiles incluant le liant, et le traitement thermique de soudage par diffusion est réalisé à une température à laquelle la pâte de brasure est liquide, c'est-à-dire que le métal de la pâte est luimême liquide. Selon une variante de réalisation particulière, ct surtout relative à la fabrication de fond à très grand nombre de tétons, aprcs le traitement thermique de soudage par diffusion, on effectue un test de fuite, par exemple par la technique de ressuage du rouge organol en présence de talc, et en cas dc fuite on recommence le procédé à partir de l'expansion du téton. Selon une utilisation actuellement préférée, la plaque de départ est une plaque destinée à constituer un fond de filière dc fabrication de fibres de verre. Dans ce cas, la plaque formant fond de filière dc fabrication de fibres de verre est réalisée en alliage platine-rhodium, par exemple à 10 % cn poids de rhodium, les tétons sont également réalisés à partir de barres de platine-rhodium, par exemple à 10 % en poids de rhodium, et le traitement thcrmique dc soudage par diffusion est réalisé à une température d'environ 1350* C pendant au moins 10 heures, en particulier 13 heures. Selon une autre variante de réalisation avantageuse, le jeu initial entre téton et trou de la plaque est inférieur à 30 microns. Selon un deuxième aspect, la présente invention couvre également un fond de filière caractérisé en ce qu'il comprend des tétons constitués par des éléments tubulaires creux initialement de diamètre extérieur légèrement inférieur au diamètre intérieur des trous de la plaque formant fond de filière qui ont subi une étape d'expansion mécanique radialement à l'axe. Selon un mode de réalisation particulier de ce fond de filière, les tétons sont brasés contre la plaque de fond par l'intermédiaire d'une pâte de brasure à base d'un métal ou d'un alliage de métaux dont le point de fusion est inférieur au point de fusion du métal ou de l'alliage de métal constituant la plaque et/ou les tétons. Selon un mode de réalisation actuellement préféré, la plaque de la filière est à base de platine, en particulier d'un alliage platine-rhodium, ainsi que les tétons, tandis que la pâte de brasure comprend initialement une poudre dc palladium ou d'alliage de palladium, de préférence du palladium pur, ou une poudre de platine avec un métal ou un alliage de métaux à point dc fusion inférieur à celui du platine, en particulier le cuivre. Selon un troisième aspect, la présente invention couvre également une pâte de brasure en tant que produit nouveau. Cette pâte de brasure comprend un métal ou un alliage de métaux à point de fusion inférieur au point de fusion du métal ou d'alliage de métaux constituant les tétons et/ou la plaque formant fond de filière, sous forme d'une poudre dispersée dans un liant polymère, ayant une température de décomposition supérieure à 900* C, mieux supérieure à 300 C, et de préférence au moins égale à 400* C. Selon une variante de réalisation avantage use, ce liant polymère est coulable et présente une viscosité adaptée pour constituer ladite pâte de brasure. Selon une autre variante de réalisation particulière, la poudre précitée présente un diamètre de particule moycn inférieur à 20 micromètres, en particulier, cette poudre présente au moins 95 % des particules qui ont un diamètre inférieur à 20 microns. Selon une variante de réalisation particulière, la pâte de brasure présente une viscosité d'au moins 100.000 (cent mille) centipoises, encore mieux, comprise entre 100.000 (cent mille) et 500.000 (cinq cent mille) centipoises mesurée par un appareil de mesure de viscosité HAAKE RV 12 PK 100 à 0,5* C, tournant à une vitesse de rotation de 0,8 tours/minute. Par exemple, ce liant polymère comprend ou est constitué de polybutène ayant un poids moléculaire approprié. D'autres buts, caractéristiques et avantages de l'invention apparaîtront également clairement à un homme dc l'art à partir de la description suivante faite en référence à deux modes de réalisation actuellement préférés de l'invention qui font partie intégrante de l'invention. Dans les dessins - la figure 1 est une vue schématique d'un fond de filière selon l'invention comprenant les organes principaux d'une filière, équipée des tétons de fibrage mis en oeuvre par la présente invention, - la figure 2 représente l'étape du perçage d'une plaque pour réaliser les trous de fixation des tétons, - la figure 3 représente l'étape de travail de barres pleines ou creuses destinées à constituer des tétons sous fonne d'éléments tubulaires creux définissant des conduits traversants, - la figure 4 représente l'étape d'assemblage des tétons à conduit traversant de la figure 3 par introduction dans les trous de la plaque de la figure 2, - la figure 5 représente l'étape d'expansion mécanique radialement à l'axe des conduits traversants, - la figure 6 représente une étape d'usinage du cône final du côté interne du téton, selon une variante de réalisation particulière, avant de faire subir les traitements thermiques nécessaires, - la figure 7 représente schématiquement une étape préférée de l'invention dans laquelle on dépose une ligne continue dc pâte de brasure au niveau de la jonction téton/plaque, avant de procéder au traitement thermique. En référence à la figure 1, on a représenté une filière, ici destinée au filage du verre pour fabriquer des fils ou fibres de verre, cette filière est représentée par le numéro de référence générale 10. Cette filière comprend plus précisémment un fond 12 solidaire à un corps 14. Le fond 12 de la filière 10 comporte une multitude de trous 16 dans lesquels sont insérés des tétons 18 constitués par des éléments tubulaires creux définissant des conduits traversants 20. A titrc d'exemple, le fond 12 est renforcé mécaniquement par des éléments raidisseurs 22 sur lesquels repose une grille 24 au travers de laquelle est coulé le verre fondu. On peut également prévoir une collerette 26 limitant la zone de coulée du verre. Cette filière 10 est chauffée par des mors 28 d'amenée de courant électrique, comme cela est connu par la technique antérieure. Dans le cadre de l'invention, le fond de filière est modifié pour comprendre des tétons 18 constitués par des éléments tubulaires creux initialement de diamètre extérieur (de) légèrement inférieur au diamètre intérieur (di) des trous 16 de la plaque 12 comme cela se voit bien à partir de la comparaison des figures 2 et 3 et de la figure 4. On notera que dans l'exemple de réalisation représenté, les éléments tubulaires creux 18 présentent un profil extérieur principalement conique mais il est bien entendu que ces éléments tubulaires peuvent être de forme extérieure essentiellement cylindrique. La forme extérieure conique représentée facilite la mise en place de ces éléments dans les trous 16 dc la plaque 12. Une fois les tétons 18 introduits dans les trous 16 de la plaque 12, il reste un léger jeu (j) qui peut être de l'ordre de 30 micromètres (voir figure 4). On procède alors à une expansion mécanique, par exemple à l'aide d'un poinçon 30 de forme appropriée, par exemple conique, venant cffcctucr une expansion mécanique radiale en avançant à l'intérieur du conduit 20 du téton 18, comme symbolisé par les flèches à la figure 5. Après expansion mécanique, on réalisera de préférence un dépôt d'un trait ou d'une ligne continue d'une pâte de brasure à l'aide d'un dispositif de dépôt 34 contenant la pâte de brasure, de fonne adaptée à la fonne du trou 16, disposé du côté extérieur du fond de filière, comme représenté à la figure 7, cette pâte de brasure présentant une composition adaptée pour être liquide à la température du traitement thermique de soudage (voir figure 7). Cette procédure permet d'assurer une très bonne étanchéité. On peut procéder avant ou après cette étape à la création d'un cône final 19 à l'aide d'un outil approprié 40. On procède enfin à un soudage des tétons 18 à la plaque 12 par traitement thermique comprenant avantageusement un traitement thermique par diffusion dans l'état solide. Avantageusement, cc traitement thermique est réalisé à une température pour laquelle la pate de brasure est liquide, permettant à cellc-ci de s'insérer dans les interstices ou orifices laissés entre les parois extemes des tétons 18 et les parois intentes des trous 16 de la plaque 12. Lc dépôt de la pâte dc brasure à l'extérieur du fond de filière est avantageux car la partie saillante des tétons à l'extérieur du fond de filière empêche que la pâte de brasure puisse s'écouler à l'intérieur des conduits 20 des tétons 18. Les conditions de réalisation de ces traitements athermiques sont bien connues à l'homme de l'art et dépendent du métal utilisé pour réaliser la plaque 12 ainsi que de celui utilisé pour réaliser les tétons 18. Avantageusement, il s'agit d'un métal identique. Selon une réalisation telle qu'elle a été précédemment indiquée, la plaque est une plaque de platine tandis que selon un autre mode de réalisation, la plaque précitée est une plaque en platine-rhodium, en particulier à 10 Wo en poids en rhodium. L'invention va maintenant être décrite en référence à deux exemples de réalisation donnés simplement à titre d'illustration ct qui ne sauraient donc en aucune façon limiter la portée de l'invention. Exemple 1: Le fond de filière selon l'invention est fabriqué selon le procédé de l'invention de la manière suivante a) On utilise par exemple une plaque de départ en platine-rhodium à 10 % en poids en rhodium qui présente les dimcnsions finales du fond 12 de la filière 10. b) On réalise le poinSonnage-dccoupagc-calibration des trous 16 de la plaque 12, puis le cambrage (voir figure 2). c) On réalise ensuite l'usinage des tétons 18 par decolletage à partir d'une barre pleine ou creuse, ici de préférence également en platine-rhodium à 10 % en poids en rhodium (voir figure 3). Ainsi, avant assemblage, le téton a sa fonne extérieure finale et l'on vise entre le trou 16 et le téton 18 un jeu inférieur à 30 micromètres. d) On positionne ensuite le téton 18 dans le trou 12 comme montré à la figure 4. e) On expanse automatiquement radialement vers l'extérieur la paroi tubulaire du téton 18 en introduisant un outil tel qu'un poinçon dans le conduit 20 du téton 18 (voir figure 5). f) Selon une première variante de réalisation, on peut ensuite effectuer un traitement thermique de soudage par diffusion dans l'état solide par exemple dans un four à résistance électrique à une température supérieure à 1300* C, par exemple à 1350 C pendant au moins 10 heures, par exemple 13 heures. g) On effectue ensuite un test dc fuites par une technique de test de fuites bien connue de l'homme de l'art, par exemple une technique du ressuage du rouge organol en présence de talc. En cas de fuite, on recommence les séquences e) à g) jusqu'à ce que le test de fuites ne mette plus en évidence de défauts d'étanchéité. h) Enfin, on peut parfaire la forme du téton 18, par exemple en usinant le cône d'entrée du téton 18 et terminer l'alésage, comme cela est bien connu à l'homme de l'art. Exemple 2: On procède comme décrit à l'exemple 1 pour les étapes a) à e). Cependant, on procède ensuite selon une variante de réalisation par l'étape supplémentaire qui consiste à utiliser une pâte de brasure. f) Ainsi, on prépare une pâte de brasure du type précédemment décrit, par exemple à base d'une poudre de platine-cuivrc à 35 % cn poids en cuivre, dispersée dans un liant polymère, la poudre constituant environ 93 % de la pâte et le liant environ 7 %, par exemple de polybutène, ayant une viscosité d'environ 200.000 centipoises mesurée avec l'appareil de mesure de viscosité HAAKE RV12 PK 100 à 0,5 C, tournant à une vitesse de rotation de 0,8 toullminute. On peut aussi utiliser comme pâte de brasure une poudre de palladium dans un liant polymère, le liant représentant 14 % en poids de la pâte. g) On dépose un trait continu de pâte dc brasure 32 le long de chaque ligne de tétons 18 à l'aide d'un distributcur automatiquc 34 réglé avec une aiguille de diamètre par exemple 0,33 mm, à l'extérieur du fond de filière, comme représenté schématiquement à la figure 7. h) On effectue ensuite un traitement de cuisson à une température modérée, supérieure au point de décomposition des matières volatiles de la pâte, principalement le liant polymère, par exemple à G00* C environ. i) On effectue ensuite le traitement thermique de soudage par diffusion à l'état liquide de la pâte de brasure dans le four à résistance électrique comme précédemment décrit dans l'exemple 1 étape f), par exemple 1350* C pendant 13 heures. j) On effectue ensuite le test dc fuites précité ct on recommence les séquences à partir de l'expansion de la paroi tubulaire du téton 18 jusqu'à ce que le test de fuite ne mette plus en évidence de défauts d'étanchéité. REVENDICATIONS 1. Procédé de fabrication d'un fond dc filière comprenant la réalisation d'une pluralité de trous dans une plaque destinée à constituer le fond de filière, I'introduction d'au moins un téton, constitué par un élément tubulaire creux définissant un conduit traversant à l'intérieur dc chaque trou de ladite plaque, et le soudage des tétons à ladite plaque par traitement thermique, caractérisé en ce que le téton a un diamètre extérieur légèrement inférieur au diamètre intérieur du trou, de manière à présenter un léger jeu et après introduction du téton dans le trou pour un positionnement adéquat, on réalise une expansion mécanique du téton, par exemple en introduisant un poinçon dans le conduit de l'élément tubulaire, assurant une solidarisation mécanique par contact intimc des parois téton/plaque devant être liées à l'intérieur du trou. 2. Procédé selon la revendication 1, caractérisé en ce que le soudage des tétons avec la plaque comprend un traitement thermique par diffusion dans l'état solide. 3. Procédé selon la revendication 1 ou 2, caractérisé en ce qu'avant de procéder au soudage, on positionne entre les rangées de tétons, de préférence du côté extérieur du fond de filière, des traits continus d'une pâte de brasure de composition adaptée pour être liquide à la température du traitement thermique de soudage. 4. Procédé selon la revendication 3, caractérisé en ce que la plaque précitée est une plaque de platine ou d'un alliage de platine. 5. Procédé selon l'une des revendications précédentes, caractérisé en ce que les tétons sont réalisés en le meme métal ou alliage que la plaque. 6. Procédé selon l'une des revendications précédentes, caractérisé en ce que l'expansion mécanique précitée consiste en une expansion radialement à l'axe du trou de la plaque, ledit axe coïncidant également essentiellement avec l'axe du téton en forme d'élément tubulaire creux. 7. Procédé selon l'une des revendications précédentes caractérisé en ce que la pâte de brasure comprend un métal ou un alliage qui présente un point de fusion inférieur au métal ou à l'alliage constituant la plaque et/ou le téton. 8. Procédé selon la revendication 7, caractérisé en ce que la pâte de brasure est une pâte à base de palladium ou à base de platine, éventuellement combiné à au moins un métal abaissant le point de fusion, sous forme de poudre dispersée dans un liant polymère et éventuellement un diluant pour constituer ladite pâte. 9. Procédé selon la revendication 8, caractérisé en ce que la pâte de brasure est constituée d'une poudre de palladium combinée à un liant polymère à température de décomposition supérieure à 200* C, encore mieux supérieure à 300 C, et de préférence au moins égale à 400* C. 10. Procédé selon la revendication 9, caractérise en ce que la pâte de brasure comprend de 80 à 90 % de poudre de palladium et de 10 à 20 % de liant polymère. 11.Procédé selon l'une des revendications 3 à I0, caractérisé en ce que la pâte de brasure comprend un alliage de platine ct dc cuivre sous forme de poudre dispersée dans un liant polymère ayant une température dc décomposition supérieure à 200* C, encore mieux, supérieure à 300* C et dc préférence au moins égale à 400 C. 12. Procédé selon la revendication il, caractérisé cn ce que la pâte de brasure comprend un alliage de platine ct de cuivre, dont la proportion de cuivre constitue de 20 à 40 % de l'alliage, de préférence d'environ 35 %, en poids, en particulier l'alliage platine-cuivre peut etre dispersé cil raison de 95 à 80 % en poids dans un liant polymère constituant de 5 à 20 % en poids. 13. Procédé selon l'une des revendications précédentes, caractérisé en ce que après avoir déposé un trait continu dc pâte de brasure le long de chaque ligne de tétons, on effectue un traitement de cuisson à basse température, supérieure à la température de décomposition du liant, afin d'éliminer les matières volatiles incluant le liant et le traitement thermique de soudage par diffusion est réalisé à une température à laquelle la pâte dc brasure est liquide. 14. Procédé selon l'une des revendications précédentes, caractérisée en ce que après le traitement thermique de soudage par diffusion, on effectue un test de fuite, par exemple par la technique de ressuage du rouge organol en présence de talc, et en cas de fuite on recommence le procédé à partir de l'expansion du téton. 15. Procédé selon l'une des revendications procedentos, caractérisée en ce que la plaque de départ est une plaque destinée à constituer un fond de filière de fabrication de fils ou fibres de verre. 16. Procédé selon la revendication 15, caractérisé en ce que la plaque fomiant fond de filière de fabrication de fil ou fibre dc vene est réalisée en alliage platinerhodium, par exemple à 10 % de rhodium, les tétons sont également réalisés à partir de battes de platine-rhodium, par exemple à 10 % de rhodium, et le traitement thennique de soudage par diffusion est réalisé à une température d'environ 1350' C pendant au moins 10 heures, en particulier 13 heures. 17. Procédé selon l'une des revendications précédentes, caractérisé en ce que le jeu initial entre téton et trou de la plaque est inférieur à 30 microns. 18. Fond de filière, caractérisé en ce qu'il comprend des tétons (18) constitués par des éléments tubulaires creux initialement de diamètre extérieur légèrement inférieur au diamètre intérieur des trous (16) de la plaque (12) formant fond de filière qui ont subi une étape d'expansion mécanique radialement à l'axe. 19. Fond de filière selon la revendication 18, caractérisé en ce que les tétons sont brasés contre la plaque de fond par l'intermédiaire d'une pâte de brasure à base d'un métal ou d'un alliage de métaux dont le point dc fusion est inférieur au point de fusion du métal ou de l'alliage du métal constituant la plaque et/ou les tétons. 20. Fond de filière, selon la revendication 18 ou 19, caractérisé en ce que la plaque de la filière est à base de platine, cn particulier d'un alliage platine-rhodium, ainsi que les tétons, tandis que la pâte de brasure comprend initialement une poudre de palladium ou d'alliage de palladium, dc préférence du palladium pur, ou une poudre de platine avec un métal ou un alliage de métaux à point de fusion inférieur à celui du platine, en particulier le cuivre. 21. Pâte de brasure, caractérisée en ce qu'elle comprend un métal ou un alliage de métaux à point de fusion inférieur au point de fusion du métal ou d'alliage de métaux constituant les tétons (18) et/ou la plaque (12) formant fond de filière, sous forme d'une poudre dispersée dans un liant polymère, ayant une température de décomposition supérieure à 200' C, mieux supérieure à 300 C, de préférence au moins égale à 400' C. 22. Pâte de brasure selon la revendication 21, caractérisée en ce que le liant polymère est coulable et présente une viscosité adaptée pour constituer ladite pâte de brasure, avantageusement une viscosité procurant à la pate de brasure une viscosité d'au moins 100.000 centipoises, encore mieux comprise entre 100.000 et 500.000 centipoises, mesurée par un apparcil dc mesure de viscosité HAAKE RV 12 PK 100 à 0,5 e C toumant à une vitesse de rotation de 0,8 tour/niinute. 23. Pâte de brasure selon la revendication 21 ou 22, caractérisée en ce que la poudre de métal ou d'alliage de métal présente un diamètre de particules moyen inférieur à 20 micromètres, en particulier cette poudre présente au moins 95 to des particules qui ont un diamètre inférieur à 20 micromètres. 24. Pâte de brasure selon l'une des revendications 21 à 23, caractérisée en ce que le liant polymère précité est coulable et comprend ou est constitué de polybutène. 25. Pâte de brasure selon l'une des revendications 21 à 24, caractérisée en ce que la pâte de brasure comprend initialement une poudre de palladium ou d'alliage de palladium, de préférence du palladium pur, ou une poudre de platine avec un métal ou un alliage de métaux à point de fusion inférieur à celui du platine, en particulier le cuivre.